СПОСОБ ИЗГОТОВЛЕНИЯ СТЕКЛЯННОГО КОРПУСА И СПОСОБ ИЗГОТОВЛЕНИЯ ОПТИЧЕСКОГО ВОЛОКНА

1. Способ изготовления стеклянного корпуса, содержащий стадии:
осаждение слоя микрочастиц стекла на внутренней стенке стеклянной трубки;
отверждение слоя микрочастиц стекла с образованием слоя стекла;
уменьшение диаметра стеклянной трубки, имеющей слой стекла на внутренней стенке стеклянной трубки; и
сжатие стеклянной трубки, имеющей уменьшенный диаметр, полученной на стадии уменьшения диаметра, таким образом, чтобы сформировать стеклянный корпус,
где на стадии осаждения формируется слой микрочастиц стекла в то время, как висмуторганическое соединение подается в стеклянную трубку, и на стадии отверждения слой стекла отверждается в то время, как висмуторганическое соединение подается в стеклянную трубку.
2. Способ изготовления стеклянного корпуса по п.1, где
на стадии осаждения стеклянная трубка нагревается в диапазоне температур между 900 и 1300°С, в то время, как на стадии отверждения стеклянная трубка нагревается в диапазоне температур между 1250 и 1500°С.
3. Способ изготовления стеклянного корпуса по п.1, где
на стадии уменьшения диаметра уменьшение диаметра осуществляется, когда висмуторганическое соединение подается в стеклянную трубку.
4. Способ изготовления стеклянного корпуса по п.1, где
3
висмуторганическое соединение представляет собой три-(трет-амилокси)висмут (Bi(OtAm)).
5. Способ изготовления стеклянного корпуса по п.1, где
стеклянный корпус представляет собой заготовку оптического волокна или промежуточную заготовку оптического волокна, обе из них имеют в качестве главного материала кварцевое стекло.
6. Способ изготовления оптического волокна, содержащий стадии:
осаждение слоя микрочастиц стекла на внутренней стенке стеклянной трубки;
отверждение слоя микрочастиц стекла с образованием слоя стекла;
уменьшение диаметра стеклянной трубки, имеющей слой стекла на внутренней стенке стеклянной трубки; и
сжатие стеклянной трубки, имеющей уменьшенный диаметр, полученной на стадии уменьшения диаметра, таким образом, чтобы сформировать стеклянный корпус,
вытягивание стеклянной трубки,
где на стадии осаждения формируется слой микрочастиц стекла в то время, как висмуторганическое соединение подается в стеклянную трубку, и на стадии отверждения слой стекла отверждается в то время, как висмуторганическое соединение подается в стеклянную трубку.